(57)【要約】【課題】プレート式熱交換器を構成するプレート型部品の端面および流路の接合を、ろう付けに替えて固相拡散接合で行うことにより、特に素材としてステンレス鋼板を用いたものであっても、気密性を確保したプレート式熱交換器を簡便に製造する。【解決手段】一方は上方に開口し、他方は内方に開口した二種の開口を有するとともに、周縁のフランジ部に略直角に外曲げされた先端片を備えた箱型部品、張出し部品及びフレーム部品を準備し、底板から上方向へ向けて前記フレーム部品、前記箱型部品、前記張出し部品の順で積層し、最上部のみ前記張出し部品の上に前記箱型部品を積層した後、前記フレーム部品の上面と前記箱型部品のパンチ肩近傍平坦部の当接部、前記箱型部品の先端片と前記張出し部品の周縁部の当接部、及び前記張出し部品の周縁部と前記フレーム部品の下面の当接部で固相拡散接合させて母材と同等の接合強度を有するプレート式熱交換器を得る。【選択図】図３
2015152284.tif 000002
【特許請求の範囲】
【請求項１】
熱交換器ケースを構成する部品が、周縁のフランジ部に略直角に外曲げされた先端片を備えた箱型部品、張出し部品及びフレーム部品から構成され、底板から上方向へ向けて前記フレーム部品、前記箱型部品、前記張出し部品の順で積層され、最上部のみ前記張出し部品の上に前記箱型部品が積層されているとともに、前記フレーム部品の上面と前記箱型部品のパンチ肩近傍平坦部の当接部、前記箱型部品の先端片と前記張出し部品の周縁部の当接部、及び前記張出し部品の周縁部と前記フレーム部品の下面の当接部が固相拡散接合されてなる良好な接合強度を有することを特徴とするプレート式熱交換器。
【請求項２】
前記箱型部品は、対称位置に二種の開口が、一方は当該箱型部品の上方に開口し、他方は当該箱型部品の内方に開口した形で形成されたプレス成型品であり、前記張出し部品は、対称位置に二種の開口が、一方は当該張出し部品の上方に開口し、他方は当該張出し部品の下方に開口した形で形成されたプレス成型品であり、当該箱型部品の前記開口の高さと当該開口に当接する前記張出し部品の前記開口の高さとの合計が箱型部品のフランジ高さに等しい、請求項１に記載のプレート式熱交換器。
【請求項３】
前記フレーム部品は、中央部に矩形の開口部と前記箱型部品のフランジ高さと同じ高さを有する箱型形状を呈しているとともに、周縁部下端に略直角に外方向に伸びる突出片を備えている請求項１または２に記載のプレート式熱交換器。
【請求項４】
前記積層箱型部品の平坦部に、断面形状が三角形または台形または四角形で高さがフランジ高さと同じフィンが形成されており、積層上部品の先端片が積層下部品のパンチ肩近傍平坦部に当接させた際に、前記フィンの先端同士が当接し、当該当接部で両者が固相拡散接合されて形成されて流路接合部が形成されている請求項１〜３のいずれかに記載のプレート式熱交換器。
【請求項５】
積層された二つの箱型部品の間に、断面形状が三角形または台形または四角形で高さがフランジ高さが同じフィン部品が挿入され、積層上部品の先端片が積層下部品のパンチ肩近傍平坦部に当接させた際に、前記フィン部品の先端が箱型部品の上面平坦部に当接し、当該当接部で両者が固相拡散接合されて流路接合部が形成されている請求項１〜３のいずれかに記載のプレート式熱交換器。
【請求項６】
請求項１〜５のいずれかに記載のプレート式熱交換器の製造方法であって、化学成分が０．１Ｓｉ＋Ｔｉ＋Ａｌ＜０．１５質量％、表面粗さＲａ≦０．３μｍのフェライト単相系ステンレス鋼板またはオーステナイト系ステンレス鋼板を使用し、箱型部品の積層組立体を、加熱温度が１１００℃以上１２５０℃以下、加圧力が０．３ＭＰａ以上０．９ＭＰａ以下、雰囲気圧力が１×１０−２Ｐａ以下の炉中で加熱して固相拡散接合することを特徴とするプレート式熱交換器の製造方法。
【請求項７】
請求項１〜５のいずれかに記載のプレート式熱交換器の製造方法であって、化学成分が０．１Ｓｉ＋Ｔｉ＋Ａｌ＜０．１５質量％のマルテンサイト系ステンレス鋼板を使用し、箱型部品の積層組立体を、表面粗さＲａ≦０．３μｍの場合は加熱温度が１０００℃以上１２５０℃以下、表面粗さ０．３μｍ＜Ｒａ≦０．４μｍの場合は加熱温度が１１００℃以上１２５０℃以下の条件とし、加圧力が０．３ＭＰａ以上０．９ＭＰａ以下、雰囲気圧力が１×１０−２Ｐａ以下の炉中で加熱して固相拡散接合することを特徴とするプレート式熱交換器の製造方法。
【請求項８】
請求項１〜５のいずれかに記載のプレート式熱交換器の製造方法であって、化学成分が０．１Ｓｉ＋Ｔｉ＋Ａｌ＜０．１５質量％、表面粗さＲａ≦２．０μｍの２相系ステンレス鋼板を使用し、箱型部品の積層組立体を、加熱温度が１０００℃以上１２５０℃以下、加圧力が０．１ＭＰａ以上０．９ＭＰａ以下、雰囲気圧力が１×１０−２Ｐａ以下の炉中で加熱して固相拡散接合することを特徴とするプレート式熱交換器の製造方法。
【発明の詳細な説明】
【技術分野】
【０００１】
本発明は、複数枚の伝熱プレートが積層されたプレート式熱交換器に関する。
【背景技術】
【０００２】
熱交換器としては種々のタイプのものが存在するが、プレート式熱交換器は熱交換性能が極めて高いために、電気給湯機や産業用機器、或いは自動車の空調装置等に使用されている。
プレート式熱交換器は、積層したプレートにより熱交換媒体の通路、つまり高温媒体と低温媒体の通路を隣接して構成し、これら高温媒体の通路と低温媒体の通路に流す温度差を有する媒体が熱の授受により相互に熱交換作用を行うように構成されている。
【０００３】
例えば、特許文献１には、流路となる波形状が付与されたプレートを積層させ、各種接合方法（ガスケットとネジによる締結、溶接、ろう付け）により接合することで高温流路と低温流路が交互に存在する構造を造り出している。
一方、熱交換器そのものの耐久性向上の観点から、素材金属板として耐食性に優れたステンレス鋼板が用いられるようになっている。そして、小中型の熱交換器については耐圧性を考慮し、ろう付けで接合されることが多くなっている。
【先行技術文献】
【特許文献】
【０００４】
【特許文献１】特開２０１０−８５０９４号公報
【発明の概要】
【発明が解決しようとする課題】
【０００５】
しかしながら、波形状が付与されたプレートを積層してろう付けにより接合しようとすると、接合時に生じる溶損やろう部の割れ、耐食性の低下、溶融したろうによる流路埋没等、ろう材特有の接合不具合が発生する場合がある。また、ろう材の使用によるコストもかかる。
一方、接合部の耐食性低下を抑制する方法として、ろう付けに替えて固相拡散接合の適用が考えられる。固相拡散接合は高温圧力下で接合界面に生じる母材原子の相互拡散を利用した接合方法であり、接合部は母材なみの強度、耐食性を呈している。一方で、固相拡散による接合性は、接合面での加圧力や温度等が影響する。
【０００６】
特に、素材金属板としてステンレス鋼板を用いる場合、ステンレス鋼の拡散接合には添加元素が強く影響し、易酸化元素であるＡｌ、Ｔｉ、Ｓｉが多く含まれると接合界面表層に強固な酸化物または酸化皮膜を形成し接合を阻害することがある。
本発明は、このような問題点を解消するために案出されたものであり、プレート式熱交換器を構成するプレート型部品の端面および流路の接合を、ろう付けに替えて固相拡散接合で行うことにより、特に素材としてステンレス鋼板を用いたものであっても、気密性を確保したプレート式熱交換器を簡便に製造することを目的とする。
【課題を解決するための手段】
【０００７】
本発明のプレート式熱交換器は、その目的を達成するため、熱交換器ケースを構成する部品が、周縁のフランジ部に略直角に外曲げされた先端片を備えた箱型部品、張出し部品及びフレーム部品から構成され底板から上方向に向け、前記フレーム部品、前記箱型部品、前記張出し部品の順で積層され、最上部のみ前記張出し部品の上に前記箱型部品が積層されているとともに、前記フレーム部品の上面と前記箱型部品のパンチ肩近傍平坦部の当接部、前記箱型部品の先端片と前記張出し部品の周縁部の当接部、及び前記張出し部品の周縁部と前記フレーム部品の下面の当接部が固相拡散接合されてなる良好な接合強度を有することを特徴とする。固相拡散接合された前記当接部は、母材強度と同等の接合強度を有することが好ましい。
【０００８】
前記箱型部品は、対称位置に二種の開口が、一方は当該箱型部品の上方に開口し、他方は当該箱型部品の内方に開口した形で形成されたプレス成型品であり、前記張出し部品は、対称位置に二種の開口が、一方は当該張出し部品の上方に開口し、他方は当該張出し部品の下方に開口した形で形成されたプレス成型品であることが好ましい。前記箱型部品は、所定のフランジ高さ（上面平坦部から前記フランジ部の先端片までの高さをいう。）を有するが、前記箱型部品の開口および前記張出し部品の開口は、箱形部品の開口高さと当該開口に当接する張出し部品の開口高さとの合計が箱型部品の当該フランジ高さに等しくなるように形成することが好ましく、例えば、前記開口の高さが前記箱型部品の当該フランジ高さの１／２であることが好ましい。
そして、前記フレーム部品は、中央部に矩形の開口部と前記箱型部品のフランジ高さと同じ高さを有する箱型形状を呈しているとともに、周縁部下端に略直角に外方向に伸びる突出片を備えていることが好ましい。
【０００９】
また、前記積層箱型部品の上面平坦部に、断面形状が三角形または台形または四角形で高さがフランジ高さと同じフィンが形成されており、積層上部品の先端片が積層下部品のパンチ肩近傍平坦部に当接させた際に、前記フィンの先端同士が当接し、当該当接部で両者が固相拡散接合されて形成された流路接合部が、母材強度と同等の接合強度を有することが好ましい。
積層された二つの箱型部品の間に、断面形状が三角形または台形または四角形で高さがフランジ高さと同じフィン部品が挿入され、積層上部品の先端片が積層下部品のパンチ肩近傍平坦部に当接させた際に、前記フィン部品の先端が箱型部品の上面平坦部に当接し、当該当接部で両者が固相拡散接合されて流路接合部が形成されているものであってもよい。
【００１０】
前記形状のプレート式熱交換器を、ステンレス鋼板を素材として製造する場合、化学成分が０．１Ｓｉ＋Ｔｉ＋Ａｌ＜０．１５質量％、表面粗さＲａ≦０．３μｍのフェライト単相系ステンレス鋼板またはオーステナイト系ステンレス鋼板を使用した箱型部品の積層組立体を、加熱温度が１１００℃以上１２５０℃以下、加圧力が０．３ＭＰａ以上０．９ＭＰａ以下、１×１０−２Ｐａ以下の雰囲気の炉中で加熱して固相拡散接合することにより製造される。ここで１×１０−２Ｐａ以下は加熱温度に達したときの雰囲気圧力を示す。加熱中の炉中の雰囲気圧力がこの圧力以下まで低下した後であれば、このあと、炉中にＡｒ、Ｈｅ、Ｎ２などの不活性ガスを導入しても構わない。
化学成分が０．１Ｓｉ＋Ｔｉ＋Ａｌ＜０．１５質量％、表面粗さＲａ≦０．４μｍのマルテンサイト系ステンレス鋼板を使用し、Ｒａ＜０．３μｍの場合は加熱温度が１０００℃以上１２５０℃以下、０．３μｍ＜Ｒａ≦０．４μｍの場合の加熱温度が１１００℃以上１２５０℃以下、加圧力が０．３ＭＰａ以上０．９ＭＰａ以下、１×１０−２Ｐａ以下の雰囲気の炉中で加熱して固相拡散接合することにより製造される。ここで１×１０−２Ｐａ以下は加熱温度に達したときの雰囲気圧力を示す。加熱中の炉中の雰囲気圧力がこの圧力以下まで低下した後であれば、このあと、炉中にＡｒ、Ｈｅ、Ｎ２などの不活性ガスを導入しても構わない。
化学成分が０．１Ｓｉ＋Ｔｉ＋Ａｌ＜０．１５質量％の２相系ステンレス鋼板を使用し、加熱温度が１０００℃以上１２５０℃以下、加圧力が０．１ＭＰａ以上０．９ＭＰａ以下、１×１０−２Ｐａ以下の雰囲気の炉中で加熱する場合、表面粗さＲａ≦２．０μｍの鋼板でも十分に固相拡散接合することができる。ここで１×１０−２Ｐａ以下は加熱温度に達したときの雰囲気圧力を示す。加熱中の炉中の雰囲気圧力がこの圧力以下まで低下した後であれば、このあと、炉中にＡｒ、Ｈｅ、Ｎ２などの不活性ガスを導入しても構わない。
【発明の効果】
【００１１】
本発明によれば、プレート式熱交換器を構成するプレート型部品の端面および流路の接合を、ＣｕやＮｉ等のろう材を用いることなく行えるために、ろう材の使用時に発生し易い溶損やろう部の割れ、耐食性の低下、溶融したろうによる流路埋没等の発生を抑制した接合を行うことができる。また、高価なＣｕやＮｉ等のろう材を用いることなく接合できるため、コストダウンや軽量化が果たせる。
さらに、十分に固相拡散接合を行っているので、接合部は母材と同程度の接合強度を発現することが可能となる。
さらにまた、素材鋼板としてステンレス鋼板を使用することにより、耐久性に優れたプレート式熱交換器が低コストで提供できることになる。
【図面の簡単な説明】
【００１２】
【図１】従来の積層型プレート式熱交換器の構造を説明する図である。
【図２】従来の積層型プレート式熱交換器の流路構造を示す図である。
【図３】本発明の積層型プレート式熱交換器の流路・断面構造を示す図である。
【図４】箱型部品、張出し部品及びフレーム部品の形状を示す斜視図である。
【図５】実施例で作製した熱交換器の各種部品形状・サイズを示す図である。
【図６】本発明において箱型部品の平坦部にフィンを設けた態様を説明する図である。
【図７】本発明において積層された二つの箱型部品の間にフィン部品が挿入された態様を説明する図である。
【図８】実施例で固相拡散接合したときのヒートパターンを示す図である。
【図９】実施例で固相拡散接合する際の加圧形態を説明する図である。
【発明を実施するための形態】
【００１３】
前記した通り、プレート式熱交換器は、積層したプレートにより熱交換媒体の通路、つまり高温媒体と低温媒体の通路を隣接して構成し、これら高温媒体の通路と低温媒体の通路に流す温度差を有する媒体が熱の授受により相互に熱交換作用を行うように構成されている。
簡便な構造としては、例えば図１、２に見られるように、同形状の箱型部品を複数製造し、この箱型部品に１８０°回転させた箱型部品を積み重ね、さらに箱型部品を積み重ねることを繰り返して、熱交換器を構築することが想定される。
【００１４】
そして、上記積層体を熱交換器として機能させるためには、積層した箱型部品の周縁部および開口周縁部の当接部位において、上部品と下部品を気密接合する必要がある。
本発明では、箱型部品として、鋼板にプレス加工を施し、フランジを僅かに下開きにするとともに、対称位置に二種の開口が、一方はフランジ高さの１／２より低い高さで当該矩形プレート型部品の上方に開口し、他方は同じくフランジ高さの１／２より低い高さで当該矩形プレート型部品の内方に開口した形で形成された箱型部品を作成し、この箱型部品を積み重ねてプレート式熱交換器とすることを試みた。
【００１５】
しかし、上記形状の箱型部品では、単純に積み重ねても流路を形成することができないので、最下部のフレーム部品の上に箱型部品を載置し、二つの箱型部品の間に張出し部品を挟むことにした。
すなわち、図３（ｂ）に示す箱型部品、張出し部品及びフレーム部品を準備する。図３（ｃ）に示す箱形部品は、図３（ｂ）に示す箱型部品を上下方向に反転させた後に水平面内で向きを反転させたものに相当する。まず、フレーム部品の上に、図３（ｂ）に示す箱型部品を載置し、その上に張出し部品を載置する。次いで、この張出し部品の上に、フレーム部品と箱型部品と張出し部品の載置を繰り返す。最後に、張出し部品の上に図３（ｃ）に示す箱型部品を載置して、図３（ａ）に示すような積層体を構成する。
なお、底板とジョイントは別途準備し、上記積層体に組み付けて、図３（ａ）に示すような組付け体を得る。
【００１６】
ここで、上部品と下部品を気密接合する必要があるが、両者を、ろう付けはなく、フランジの当接部位に上下方向から加重を掛けて固相拡散接合しようとするとき、上記のような積層構造では接合面の面積が小さいために十分な固相拡散接合が行えない。
したがって、フランジ部の形状を工夫する必要がある。
そこで、本発明では、箱型部品周縁のフランジ部に、略直角に外曲げされた先端片を備えさせることにした。この先端片は、図３（ｂ）で「先端片ｂ」としている。
【００１７】
具体的には、箱形部品は、図３（ｂ）に示すように、矩形プレートで構成され、周縁にフランジが設けられ、上面の対称位置に二種の開口が、一方は当該矩形プレートの上方に開口し、他方は当該矩形プレートの内方に開口した形で形成され、前記周縁のフランジ下端に略直角に外曲げされた先端片ｂを備えさせることにした。
また、張出し部品は、図３（ｂ）に見られるように、対称位置に二種の開口を、一方は上方に開口し、他方は下方に開口を有し、前記箱型部品の外形よりもわずかに大きいサイズの矩形板からなるものとしている。
前記箱型部品は、図３（ｂ）に示すように、前記矩形プレートの上面平坦部からフランジ下端までのフランジ高さを有しており、箱型部品または張出し部品の前記二種の開口は、いずれも箱型部品のフランジ高さの１／２の高さで形成してもよい。また、一方の開口を当該箱型部品のフランジ高さの１／２の高さより低く、他方の開口を当該箱型部品のフランジ高さより高くしてもよい。
【００１８】
さらに、フレーム部品は、同じく図３（ｂ）に見られるように、中央に矩形の開口を有するとともに、前記箱型部品のフランジ高さと同じ高さを有する箱型品であって、その周縁下端に、略直角に外曲げされた先端片ｆを備えさせている。
なお、実際にプレート式熱交換器を構築するためには、上記箱型部品、張出し部品及びフレーム部品の他に、底板や媒体の供給口、排出口に繋げるジョイントが必要となる。
これらの各部材は、適宜形状の金型を用いたプレス成形法により、容易に成形することができる。
【００１９】
箱型部品周縁のフランジ部に先端片ｂを、フレーム部品の周縁下端に先端片ｆを備えさせ、しかも張出し部品を箱型部品の外形よりもわずかに大きいサイズとすることにより、図３（ｃ）に示す箱型部品の上に、同じく図３（ｃ）に示す張出し部品を重ね、さらにその上に同じく図３（ｃ）に示すフレーム部品を重ねると、フランジ部に先端片ｂと張出し部品の周縁部及びフレーム部品の先端片ｆが密に積層された形態となる。
この形態の基で上下方向から加重をかければ、三者の積層部位で容易に固相拡散接合されることになる。
【００２０】
ところで、熱交換器では、熱交換媒体の通路、つまり高温媒体と低温媒体の通路を隣接して構成し、通路に流す媒体が熱交換作用を行うように構成されている。このため、熱交換作用の効率を高めるためには、高温媒体と低温媒体の通路を分ける隔壁面を広くすることが有効である。
そこで、本発明では、積層箱型部品の上面平坦部に、断面形状が三角形または台形または四角形でフィンを設けることにした。
【００２１】
具体的には、図４（ａ）に示すように、断面形状が三角形または台形または四角形で高さがフランジ高さと同じフィンを、箱型部品の上面平坦部に当該箱型部品の内側方向に形成する。この上面平坦部にフィンを形成した箱型部品と、同じく図４（ｂ）、（ｃ）に示す張出し部品及びフレーム部品と、図５に示すような各部品を用いて前述のように積み重ねると、図６に示すような組付け体となる。
なお、図４（ａ）に示す箱型部品と図５に示す箱型部品１、２とは、フィン形成の有無で相違しているが、前記態様では、図５に示す箱型部品１、２として図示していないフィンを有するものを用いている。
【００２２】
また、箱型部品１、２は全く同形状で、箱型部品１を反転させた後向きを１８０度回転させると箱型部品２となる。ただし、箱型部品１、２にフィンを形成した場合、箱型部品１ではフィンは内向きに形成される形態となるが、箱型部品２ではフィンは内向きに形成される形態となる。
上記のような組付け体に上下方向から加重をかけた状態で高温下に保持すると、図６におけるＡ、Ｂ、Ｃ、Ｄ、Ｅ及びＦにおいて固相拡散接合されるとともに、フィンの先端同士の当接部で両者が固相拡散接合されて流路接合部が形成されることになる。
【００２３】
箱型部品自体にフィンを設けるのではなく、積層した上下の箱型部品の間にフィン部品を挿入してもよい。
すなわち、図５に示すような各部品を、フィン部品１，２を挿入しながら図３に示す態様と同様に積み重ねると、図７に示すような組付け体が得られる。
この段階で、上記と同じ様に上下方向から加重をかけた状態で高温下に保持する。この場合は、前記図６におけるＡ、Ｂ、Ｃ、Ｄ、Ｅ及びＦの他に、図７中のＧ、Ｈ、Ｉで示す、フィン部品の先端と箱型部品平坦部との当接部及びフィン部品の先端と張出し部品との当接部で固相拡散接合されることになる。
【００２４】
以上、本発明のプレート式熱交換器の構造について説明してきたが、課題の項中にも記載しているように、耐食性が必要な環境下で本発明のプレート式熱交換器に耐久性を持たせるには、素材鋼板としてステンレス鋼板を用いることが好ましい。
しかしながら、素材鋼板としてステンレス鋼板を用いる場合、ステンレス鋼の拡散接合には添加元素が強く影響し、易酸化元素であるＡｌ、Ｔｉ、Ｓｉが多く含まれると接合界面表層に強固な酸化物または酸化皮膜を形成し接合を阻害することがある。
そこで、本発明のプレート式熱交換器を、ステンレス鋼板を素材として製造する際には、易酸化元素であるＡｌ、Ｔｉ、Ｓｉの含有量を制限し、かつ素材ステンレス鋼板の表面性状や固相拡散接合時の加圧力と加熱温度を規定することにした。
【００２５】
用いるステンレス鋼の基本組成に制限はない。ＪＩＳ等で規定される一般的な組成を有するフェライト単相系ステンレス鋼板、オーステナイト系ステンレス鋼板、マルテンサイト系ステンレス鋼板あるいは２相系ステンレス鋼板を用いることができる。
易酸化元素であるＡｌ、Ｔｉ、Ｓｉが多く含まれると接合界面表層に強固な酸化物または酸化皮膜を形成し、接合を阻害するので、その総量については制限する。詳細は実施例の記載に譲るが、０．１Ｓｉ＋Ｔｉ＋Ａｌが０．１５質量％以上になると、接合品内部の酸化が進んだ状態となり、接合も不十分となる。
【００２６】
用いるステンレス鋼板としては、質量％で、Ｃ：０．０００１〜０．１５％、Ｓｉ：１．５％未満、Ｍｎ：０．００１〜１．２％、Ｐ：０．００１〜０．０４５％、Ｓ：０．０００５〜０．０３％、Ｎｉ：０〜０．６％、Ｃｒ：１１．５〜３２．０％、Ｃｕ：０〜１．０％、Ｍｏ：０〜２．５％、Ａｌ：０．１５％未満、Ｔｉ：０〜０．１５％、Ｎｂ：０〜１．０％、Ｖ：０〜０．５％、Ｎ：０〜０．０２５％、残部Ｆｅおよび不可避的不純物からなるフェライト単相系のものが好ましい。
【００２７】
また、質量％で、Ｃ：０．０００１〜０．１５％、Ｓｉ：１．５％未満、Ｍｎ：０．００１〜２．５％、Ｐ：０．００１〜０．０４５％、Ｓ：０．０００５〜０．０３％、Ｎｉ：６．０〜２８．０％、Ｃｒ：１５．０〜２６．０％、Ｃｕ：０〜３．５％、Ｍｏ：０〜７．０％、Ａｌ：０．１５％未満、Ｔｉ：０〜０．１５％、Ｎｂ：０〜１．０％、Ｖ：０〜０．５％、Ｎ：０〜０．３％、残部Ｆｅおよび不可避的不純物からなるオーステナイト系のものであってもよい。
【００２８】
さらに、質量％で、Ｃ：０．１５〜１．５％、Ｓｉ：１．５％未満、Ｍｎ：０．００１〜１．０％、Ｐ：０．００１〜０．０４５％、Ｓ：０．０００５〜０．０３％、Ｎｉ：０．０５〜２．５％、Ｃｒ：１３．０〜１８．５％、Ｃｕ：０〜０．２％、Ｍｏ：０〜０．５％、Ａｌ：０．１５％未満、Ｔｉ：０〜０．１５％、Ｎｂ：０〜０．２％、Ｖ：０〜０．２％、Ｂ：０〜０．０１％、Ｎ：０．００５〜０．１％、残部Ｆｅおよび不可避的不純物からなるマルテンサイト系のものであってもよい。
【００２９】
さらにまた、質量％で、Ｃ：０．０００１〜０．１５％、Ｓｉ：０．００１〜１．５％、Ｍｎ：０．００１〜１．０％、Ｐ：０．００１〜０．０４５％、Ｓ：０．０００５〜０．０３％、Ｎｉ：０．０５〜６．０％、Ｃｒ：１３．０〜２５．０％、Ｃｕ：０〜０．２％、Ｍｏ：０〜４．０％、Ａｌ：０．１５％未満、Ｔｉ：０〜０．１５％、Ｎｂ：０〜０．２％、Ｖ：０〜０．２％、Ｎ：０．００５〜０．２％、残部Ｆｅおよび不可避的不純物からなるフェライト＋マルテンサイト２相系またはフェライト＋オーステナイト２相系のものであってもよい。
以上述べたステンレス鋼は、製造性を確保するためにＢを０〜０．０１％、Ｃａ、Ｍｇ、ＲＥＭを１種以上で０〜０．１％添加することが可能である。
【００３０】
また固相拡散接合では接合しようとする金属を互いに強く押し当てた状態で接合するため、その接合性には両者の表面粗さが影響することになる。
この表面粗さについても詳細は実施例の記載に譲るが、接合しようとする金属間の接触面圧にもよるが、１１００℃の加熱温度で０．３ＭＰａの加圧力により固相拡散接合する場合、比較的の拡散接合し易い２相系ステンレス鋼板では表面粗さはＲａ≦２．０μｍに、マルテンサイト系ステンレス鋼板ではＲａ≦０．４μｍに、拡散接合し難い他のフェライト単相系ステンレス鋼板またはオーステナイト系ステンレス鋼板ではＲａ≦０．３μｍにする必要がある。
【００３１】
拡散接合に供する両ステンレス鋼板間に付加する加圧力は２相系ステンレス鋼では０．１ＭＰａ以上、フェライト単相系またはオーステナイト系またはマルテンサイト系ステンレス鋼板では０．３ＭＰａ以上とする。加圧力がこれらの値以下であれば、健全な接合界面を形成するためにより高温まで加熱が必要となり、後述するように製品として好ましくない。加圧力がこれらの値以上であれば比較的簡便な設備にて拡散接合が行える。
上下方向への加圧力の付与には金属製の錘を使用することが好ましい。錘には耐熱性に優れ、熱膨張が小さい耐熱フェライト系ステンレス鋼の使用が好ましい。加圧力は錘の荷重を上下接合面積で除すことで求める。
【００３２】
加熱時に加圧力が大きいほど接合阻害要因となる接合表面の不動態皮膜や酸化皮膜を破壊し易くなり、鋼板表面の微視的な凹凸の接触面積（境界接触面積）が拡大し易くなるため、原子拡散範囲が拡大し拡散接合し易くなる。一方、加圧力拡大により錘が大きくなることで、重心不安定による荷崩れや、荷重不均一による形状不良が発生し易くなる。また錘の荷重が増大することで炉床または送りレールの許容荷重に占める錘の割合が大きくなるため搭載可能な製品量が制限され、量産性を著しく低下する。また、加圧力が過剰になると製品に変形が生じて外観を著しく損なう。そのため加圧力は製品外観を損なわない０．９ＭＰａ以下にすることが望ましい。
【００３３】
拡散接合の加熱温度は２相系ステンレス鋼板、マルテンサイト系ステンレス鋼板では１０００℃以上、フェライト単相系ステンレス鋼板またはオーステナイト系ステンレス鋼板では１１００℃以上とする。これらの温度に満たないと十分に拡散接合できない。
一般的にステンレス鋼表層の固相拡散は９００℃前後より始まる。とくに１１００℃以上に加熱すると原子拡散が活発化するため短時間で拡散接合し易くなるが、１３００℃以上に加熱すると高温強度が低下し、結晶粒も粗大化し易くなる。高温強度が低下すると接合部品は加熱中に著しい熱変形を生じ、製品外観を損ねる。また結晶粒が粗大化すると母材強度が低下し耐食性が劣化する。そのため極力低温度で拡散接合できる加熱温度を検討するに至った。その結果、上述した化学成分、表面粗さ、加圧力に従うとともに、接合時の加熱温度をフェライト単相系ステンレス鋼板またはオーステナイト系ステンレス鋼板では１１００℃〜１２５０℃、２相系ステンレス鋼板またはマルテンサイト系ステンレス鋼板では１０００℃〜１２５０℃、これらの異材接合においては１１００℃〜１２５０℃の範囲とすればよいことを知見した。
【００３４】
ステンレス鋼板同士の拡散接合は、真空引きにより圧力を１×１０−２Ｐａ以下とした雰囲気中で被接合部材を加熱保持することによって行うことができる。１×１０−２Ｐａを超える雰囲気下では十分に拡散接合できない。
雰囲気圧力が１×１０−２Ｐａより高いと（＞１×１０−２Ｐａ）、ステンレス鋼中に内包する酸素が残存し、加熱時に接合面表層に酸化皮膜が生成することで接合性を著しく阻害する。雰囲気圧力を１×１０−２Ｐａより高く、すなわち雰囲気圧力を１×１０−２Ｐａ以下にすると表層の酸化皮膜は極薄となり拡散接合に最適な条件となる。なお、前述したように雰囲気圧力１×１０−２Ｐａ以下とした後にＡｒ、Ｈｅ、Ｎ２、などの不活性ガスを封入して接合させることも可能である。
【００３５】
加熱方法はヒーターにより炉内の部材全体を均一に加熱する方法を採用する。加熱保持時間は３０〜１２０ｍｉｎの範囲で設定すればよい。
量産性の観点から、加熱保持時間は極力短い方が良い。ただし、接合部品全体へ均一に熱を付与し、原子拡散を十分に励起するためには３０ｍｉｎ以上の加熱時間が必要であった。一方、１２０ｍｉｎ以上の保持時間を与えると母材強度、耐食性に影響を及ぼす程度まで結晶粒が成長するため、好適な保持時間を３０〜１２０ｍｉｎとした。
【実施例】
【００３６】
表１に示す成分組成を有する、板厚０．０５〜１ｍｍの各種ステンレス鋼板を素材として、図５に示す寸法の各部品を作製し、前記図６に示すような箱型部品の平坦部にフィンを形成した熱交換器と、前記図７に示すような箱型部品の内部にフィン部品１、２を挿入した形状の熱交換器を作った。ここで、全体として横幅５０ｍｍ×縦幅１００ｍｍ×高さ５０ｍｍの矩形体を積み重ねる構造で、先端片の張出し幅を５ｍｍとした。
なお、各種ステンレス鋼板としては、０．１μｍ、０．２μｍ、０．３μｍ、０．４μｍ、１．０μｍ、２．０μｍ及び３．０μｍの表面粗さを付したものを用いた。なお本例では表面粗さは酸洗もしくは研磨にて付与しているが、圧延ロールなどの手法で付与しても構わない。
【００３７】
【表１】
2015152284.tif 000003
【００３８】
仮組みされた熱交換器を、横型真空炉に入れ、雰囲気圧力を１×１０−３Ｐａに到達させた後、図８に示すヒートパターンで加熱し、加熱室温度を９５０℃から１３００℃に変えて固相拡散接合させ、熱交換器を作製した。
なおこの際、図９に示す補助具を用いて仮組みされた熱交換器に、０．１ＭＰａ〜１．１ＭＰａに変えた負荷をかけた状態で固相拡散接合させた。
負荷は図９に示すように、ＳＵＳ４３０製の錘を載せる様態でかけた。そして、負荷が外側に分散しないように、モリブデン板を介してＣＣコンポジットで仮組みされた熱交換器の外周を拘束した。
得られた熱交換器について、内部の酸化状況の観察と耐圧試験を行った。
内部の酸化状況の観察は、得られた熱交換器を裁断し、内部の酸化状況を、酸化が進んでいるかどうかを目視で観察した。
また、耐圧試験は、図５中のＢ、Ｃ、Ｄの３箇所のジョイントを塞ぎ、Ａのジョイントから水を圧入することにより、内部に圧力を付与し、内圧３ＭＰａで漏れや破断の無いものを合格と判定した。
【００３９】
その結果、０．１Ｓｉ＋Ｔｉ＋Ａｌ＜０．１５質量％を満たすステンレス鋼板においては、いずれの条件でも、内部の酸化状況には全く問題なかった。
１×１０−２Ｐａ以下の雰囲気下での加熱であるため、ステンレス鋼板の表面酸化が起きなかったものと考えられる。一方、０．１Ｓｉ＋Ｔｉ＋Ａｌ≧０．１５質量％となるステンレス鋼板を用いた場合、表面と内部にテンパーカラー程度の酸化皮膜が認められた。易酸化元素が接合時の加熱によって酸化したと推定される。
板厚０．４ｍｍの箱型部品とフィン部品ならびに板厚１．０ｍｍの底板より構成される熱交換器を試作し、その耐圧試験の結果を、表２、表３、表４に示す。
【００４０】
表２は、加圧力０．１ＭＰａ〜１．１ＭＰａ、加熱温度９５０℃〜１３００℃の条件で固相拡散接合したものに３ＭＰａの内圧を付加した耐圧試験を行ったときの結果である。１つの枠の中に左から加圧力０．１ＭＰａ、０．３ＭＰａ、０．５ＭＰａ、０．７ＭＰａ、０．９ＭＰａ、１．１ＭＰａの条件における結果を示す。記号○は耐圧試験の結果がリーク無し、記号△は耐圧試験の結果がリーク無しであるが、加圧力または加熱温度の過剰により製品に著しい変形が発生、記号×は耐圧試験の結果がリーク有りまたは破断有りであったことを示す。
加熱温度が１３００℃または加圧力が１．１ＭＰａの条件ではいずれの鋼種でも満足する耐圧性能が得られているが、製品に変形が生じており製品外観を損なっている。一方、０．１Ｓｉ＋Ｔｉ＋Ａｌ＜０．１５質量％を満足するステンレス鋼板は、フェライト単相系、オーステナイト系では、Ｒａが０．３μｍ以下、加熱温度が１１００℃以上１２５０℃以下で加圧力は０．３ＭＰａ以上０．９ＭＰａで十分に接合できかつ外観も良好であることがわかる。またＲａが０．４μｍ以上ではいずれの条件においても十分な接合強度かつ外観良好な製品は得られなかった。
マルテンサイト系では、加圧力は０．３ＭＰａ以上０．９ＭＰａ以下、Ｒａ≦０．３μｍの場合は加熱温度が１０００℃以上１２５０℃以下、０．３μｍ＜Ｒａ≦０．４μｍの場合は加熱温度が１１００℃以上１２５０℃以下の条件で十分に接合できかつ外観も良好であることがわかる。Ｒａが１．０μｍ以上ではいずれの条件においても十分な接合強度かつ外観良好な製品は得られなかった。
２相系ステンレス鋼板では、Ｒａが２．０μｍ以下、加熱温度が１０００℃以上１２５０℃以下で加圧力は０．１ＭＰａ以上０．９ＭＰａで十分に接合できかつ外観も良好であることがわかる。またＲａが３．０μｍではいずれの条件においても十分な接合強度かつ外観良好な製品は得られなかった。
【００４１】
表３は、表面粗さＲａが０．３μｍの異鋼種を組み合わせた熱交換器の仮組み体を、１１００℃の温度、０．３ＭＰａの加圧力の条件で固相拡散接合したものを、前記と同じ条件で耐圧試験を行ったときの結果である。記号○は耐圧試験の結果がリーク無し、記号×は耐圧試験の結果がリーク有りまたは破断有りであったことを示す。いずれの熱交換器も十分に固相拡散接合できている。
【００４２】
表４は、板厚が種々異なる材料を素材とした熱交換器の仮組み体を準備して固相拡散接合により熱交換器を製作し、負荷内圧を種々変えた条件で内圧試験を行った結果である。素材は、サンプルＮｏ．２である。Ａ欄は箱形部品の上面平坦部にフィンを形成した箱型部品を積層した熱交換器（図６）について、Ｂ欄は２つの箱型部品の間にフィン部品を挿入して積層した熱交換器（図７）についての結果である。また、記号○は、耐圧試験の結果がリーク無し、記号×は耐圧試験の結果がリーク有りまたは破断有りであったことを示す。
素材板厚が０．３ｍｍ以上のものでは、熱交換器としての内圧に十分に耐えられることがわかる。素材板厚が０．３ｍｍに満たないものにあっては、固相拡散は十分にできていたが、プレス加工時に板厚が減少した部位で破断が生じていた。
なお、フィンの設置形態の影響はなかった。
【００４３】
【表２】
2015152284.tif 000004
【００４４】
【表３】
2015152284.tif 000005
【００４５】
【表４】
2015152284.tif 000006
【図１】
2015152284.tif 000007
【図２】
2015152284.tif 000008
【図３】
2015152284.tif 000009
【図４】
2015152284.tif 000010
【図５】
2015152284.tif 000011
【図６】
2015152284.tif 000012
【図７】
2015152284.tif 000013
【図８】
2015152284.tif 000014
【図９】
2015152284.tif 000015